シート状支持体の少なくとも一面に、画像受容層を有する熱転写受容シートの製造方法において、前記シート状支持体上に、分子中にカルボキシル基を有する塩化ビニル系樹脂、遊離脂肪酸を0.5~20質量含むワックス、およびオキサゾリン架橋剤を含有する画像受容層形成用塗工液を塗工、乾燥して画像受容層を形成することを特徴とする熱転写受容シートの製造方法。前記画像受容層形成用塗工液を塗工、乾燥する過程で、塩化ビニル系樹脂の少なくとも一部と、前記オキサゾリン架橋剤の少なくとも一部と、を架橋反応させ、且つ前記遊離脂肪酸の少なくとも一部と、前記オキサゾリン架橋剤の少なくとも一部と、を架橋反応させて画像受容層を形成する請求項1に記載の熱転写受容シートの製造方法。前記画像受容層形成用塗工液中の塩化ビニル系樹脂とワックスとオキサゾリン架橋剤との質量比が塩化ビニル系樹脂100質量部に対し、ワックスが0.5~20質量部、オキサゾリン架橋剤が1~15質量部である請求項1又は2に記載の熱転写受容シートの製造方法。本発明は上記のような従来技術の欠点を改良し、印画時の染料転写シートとの離型性が良好であり、印画濃度が高く画像均一性に優れかつ、シートの長期保管時における黄変白紙部の黄ばみの少ない、極めて保管性に優れた熱転写受容シートの製造方法に関するものである。本発明は、以下の各発明を包含する。1シート状支持体の少なくとも一面に、画像受容層を有する熱転写受容シートの製造方法において、前記シート状支持体上に、分子中にカルボキシル基を有する塩化ビニル系樹脂、遊離脂肪酸を0.5~20質量含むワックス、およびオキサゾリン架橋剤を含有する画像受容層形成用塗工液を塗工、乾燥して画像受容層を形成することを特徴とする熱転写受容シートの製造方法。2前記画像受容層形成用塗工液を塗工、乾燥する過程で、塩化ビニル系樹脂の少なくとも一部と、前記オキサゾリン架橋剤の少なくとも一部と、を架橋反応させ、且つ前記遊離脂肪酸の少なくとも一部と、前記オキサゾリン架橋剤の少なくとも一部と、を架橋反応させて画像受容層を形成する1に記載の熱転写受容シートの製造方法。3前記画像受容層形成用塗工液中の塩化ビニル系樹脂とワックスとオキサゾリン架橋剤との質量比が塩化ビニル系樹脂100質量部に対し、ワックスが0.5~20質量部、オキサゾリン架橋剤が1~15質量部である1又は2に記載の熱転写受容シートの製造方法。本発明の製造方法により、印画時の染料転写シートとの離型性が良好であり、印画濃度が高く画像均一性に優れかつ、シートの長期保管時における黄変白紙部の黄ばみの少ない、極めて保管性に優れた熱転写受容シートが得られる。以下、本発明について、更に詳細に説明する。シート状支持体本発明の受容シートに用いられるシート状支持体としては、ポリエチレンテレフタレートやポリオレフィンからなるフィルム基材、合成繊維や天然繊維からなる不織布基材、パルプを主成分として抄造される紙機材等やこれら基材を貼り合せた積層基材が使用される。また、シート状支持体の画像受像層面側には、画像鮮明性や画像均一性を向上するために、断熱性とクッション性を付与する目的から内部に空隙を有する低密度のフィルム基材を用いることもできる。下塗層本発明において、シート状支持体の画像受像層面側には、画像鮮明性や画像均一性を向上するために、断熱性とクッション性を付与する目的から1層以上の下塗層を設けることができる。下塗層の中でも中空粒子を含有する下塗り層は、画像鮮明化の効果が高く好ましい。中空粒子としては、樹脂粒子中にブタンガス等を封入したマイクロカプセルを加熱発泡させた発泡型中空粒子や、中空エマルジョンなどが挙げられる。バリア層本発明において、基材または下塗層と、画像受容層と、の間にバリア層中間層を設ける事ができる。バリア層は、画像受容層形成時の塗工液浸透防止、印画後の染料拡散を防いで画像のニジミ防止を目的として設けられる。画像受容層本発明の製造方法で形成される使用される画像受容層は、塩化ビニル系樹脂、遊離脂肪酸を0.5~20質量含むワックス、及びオキサゾリン架橋剤を含有する画像受容層形成用塗工液を塗工、乾燥して形成される。本発明の画像受容層形成用塗工液で使用される塩化ビニル系樹脂は、染料染着性樹脂として使用するものであり、ポリ塩化ビニル系樹脂及び塩化ビニルモノマー単位と塩化ビニルモノマー以外の1種類以上のモノマー単位との共重合樹脂である。塩化ビニルモノマー以外のモノマーとしては、酢酸ビニル、アクリル酸、エチレン等が好ましく使用できる。また、本発明の効果を損なわない程度の範囲でその他の樹脂を使用することも可能である。併用可能なその他の樹脂としては、ポリエステル樹脂、ポリカーボネート樹脂、ポリビニルアセタール樹脂、ポリビニルブチラール樹脂、ポリウレタン樹脂、ポリスチレン樹脂、ポリアクリル酸エステル樹脂、セルロース誘導体系樹脂、ポリアミド樹脂やこれら樹脂に使用されるモノマーの共重合樹脂が挙げられ、これら樹脂の中から1種類以上を適宜選択して使用できる。本発明の画像受容層形成用塗工液で使用される塩化ビニル系樹脂は、その分子中にカルボキシル基を有する樹脂である。塩化ビニル系樹脂のカルボキシル基とオキサゾリン架橋剤が架橋反応することによって画像受容層の耐熱性が向上し、融着トラブルが極めて発生し難くなる。塩化ビニル系樹脂へのカルボキシル基の導入方法としては、例えば、重合反応時に主剤となるモノマーにマレイン酸等を添加する方法がある。カルボキシル基を導入した塩化ビニル系樹脂としては、例えば、日信化学社製のビニブラン278、603、700、900等が市販品として入手可能である。ワックス本発明の画像受容層形成用塗工液は離型剤として遊離脂肪酸の含有率が0.5~20質量であるワックスを含有する。ワックスの例としては、キャンデリラワックス、ライスワックス、カルナウバワックス、木蝋、モンタンワックス等が挙げられる。ワックス中の遊離脂肪酸は、画像受容層用の塗工液を調製する際には、ワックスの分散性を良くし、均一な画像受容層の形成に寄与する。しかし、形成された画像受容層中に遊離脂肪酸が多く存在すると、熱転写受容シートを長期保存した場合、白紙部の黄変トラブルを生じる。本発明の画像受容層においては、ワックスに由来する遊離脂肪酸の少なくとも一部は、後述するオキサゾリン架橋剤と反応して架橋反応物を形成する。本発明は、この架橋反応によって遊離脂肪酸の反応基をブロックし、長期保存時の熱転写受容シートの白紙部黄変トラブルを防ぐものである。ワックス中の遊離脂肪酸の含有率は大きすぎると架橋反応に必要なカルボジイミド架橋剤の量が増えるため、20質量以内であることが好ましい。また、画像受容層用塗工液中でのワックスの分散性を良くし均一な画像受容層が形成できるため、ワックス中の遊離脂肪酸の含有率が0.5質量以上であることが好ましい。オキサゾリン架橋剤本発明の画像受容層は、カルボキシル基と反応可能な官能基を有するオキサゾリン系架橋剤を有する。オキサゾリン系架橋剤は、カルボキシル基との反応性が高く、速やかに架橋反応が進行する。前記塩化ビニル系樹脂が有するカルボキシル基は、塗工液の分散媒中での分散安定性を良くし、均一な画像受容層を形成する効果を有するが、画像受容層形成後、受容層表面にカルボキシル基が多く存在すると染料転写シートからの離型性が損なわれる。本発明の構成の熱転写受容シートにおいて、オキサゾリン系架橋剤は、塩化ビニル系樹脂との架橋反応による高分子化と共に、受容層表面に存在するカルボキシル基の量を減少させることによって染料転写シートからの離型性を向上させていると考えられる。市販のオキサゾリン化合物としては、エポクロス日本触媒社製、NKアシストOX日華化学社製等が挙げられる。尚、受容層形成後、架橋反応を促進するために加熱エージング処理を行うことが良い。加熱処理は、下塗層形成後、熱転写受容シートを製造する各段階のいずれで実施しても良く、例えば、画像受容層形成直後の熱転写受容シートを40~60°Cに調温して保管する等の方法がある。画像受容層形成用塗工液中の塩化ビニル系樹脂とワックスとオキサゾリン架橋剤との質量比が塩化ビニル系樹脂100質量部に対し、ワックスが0.5~20質量部、オキサゾリン架橋剤が1~15質量部であることが好ましい。ワックスの質量比が0.5より少ない場合は、オキサゾリンを使用しても離型効果が少なく染料転写シートの剥離が重くなり融着トラブルとなる場合がある。また、ワックスの質量比が20より多い場合は、ワックス中の遊離脂肪酸と架橋するために必要なオキサゾリン架橋剤の質量比も大きくなり結果として塩化ビニル系樹脂の質量比が小さくなり、画像受容層の染着性が低下して画像鮮明性が低下する場合がある。オキサゾリン架橋剤の質量比が1質量部より少ない場合は、樹脂中のカルボキシル基が残留し、画像形成時の転写シートからの離型性が悪化する場合がある。オキサゾリン架橋剤の質量比が15質量部より多い場合は、架橋効果が飽和するばかりでなく画像受容層の染着性が低下して画像鮮明性や印画濃度が低下する場合がある。画像受容層形成用塗工液中には必要に応じて、増粘剤、滑剤、蛍光染料、可塑剤、酸化防止剤、顔料、充填剤、紫外線吸収剤、光安定剤、帯電防止剤等を添加しても良い。画像受容層形成用塗工液の溶媒は、水又は、水を主成分とする。また塗工方法としては、各種公知のコーターを使用して、シート状支持体あるいは下塗層あるいはバリア層上に、塗工、乾燥し、さらに必要に応じて加熱キュアーして形成することができる。画像受容層に接して下塗層やバリア層を設ける場合には、下塗層もしくはバリア層中にカルボキシル基を有する樹脂を配合することが好ましい。下塗層もしくはバリア層の表面のカルボキシル基と受容層のオキサゾリン架橋剤が架橋反応することによって層間強度が増し、印画時の染料転写シート剥離工程において発生する受容層剥がれによる画像のドット抜け防止効果を更に高めることができる。画像受容層の固形分塗工量は0.1~12g/m2、より好ましくは1~10g/m2の範囲である。因みに受容層の固形分塗工量が0.1g/m2以上とすることにより、画像受容層が不連続となることを防ぎ、画質低下を防止することができる。一方、固形分塗工量が12g/m2以内とすることにより、画像受容層の塗膜強度を維持し、印画時に剥がれて画質不良を招くことを防止できる。裏面層シート状支持体の画像受容層が設けられていない面裏面上には、適宜、裏面層を設ける事ができる。裏面層の目的は、走行性向上、静電気防止、受容シート相互の擦れによる受容層の傷つき防止、受容シートを重ね置きしたときの裏面への染料移行防止などである。裏面層には、その目的に応じて、樹脂、顔料、帯電防止剤、離型剤、滑剤等を含有する。カレンダー処理受容シートにカレンダー処理を施しても良い。カレンダー処理により、得られる受容シート表面の凹凸を減少させ、均一な画像を得る事ができる。カレンダー処理はいずれの段階で行っても良い。カレンダー処理に使用されるカレンダー装置は、スーパーカレンダー、ソフトカレンダー、グロスカレンダー、クリアランスカレンダー等の一般に製紙業界で使用されているカレンダー装置を適宜使用できる。以下に実施例を挙げて、本発明をより具体的に説明するが、勿論これらに限定されるものではない。また、例中の部およびは、特に断らない限り、それぞれ質量部および質量を示し、固形分量である。実施例1シート状支持体および下塗層の形成シート状支持体として、厚さ150μmのアート紙商品名:OK金藤N、王子製紙製、坪量174.4g/m2を使用した。前記シート状支持体の片面に下記組成の下塗層用塗工液U1を固形分塗工量が12g/m2となるように塗工、乾燥して下塗層を形成した。下塗層の形成上記裏面樹脂層を形成した面とは反対の面に下記組成の下塗層塗工液U1を固形分塗工量が12g/m2となるように塗工、乾燥して下塗層を形成した。下塗層塗工液U1の調整下記組成の材料を攪拌して下塗層用塗工液U1を調整した。アクリロニトリルおよびメタクリロニトリルを主成分とする共重合体からなる既発泡中空粒子平均粒子径3.2μm、体積中空率8535部ポリビニルアルコール商品名:PVA205、クラレ社製10部アクリル系樹脂エマルジョン商品名:FK-Y0692、中央理化工業社製30部カルボキシル基を有するウレタン樹脂10部商品名:ネオステッカー1200、日華化学社製水200部受容層の形成上記下塗層上に下記組成の受容層塗工液を固形分塗工量が3g/m2となるように塗工、乾燥して受容層を形成した。受容層塗工液の調整下記組成の材料を攪拌して受容層塗工液を調整した。塩化ビニル酢酸ビニル共重合体エマルジョン100部商品名:ビニブラン603、日信化学工業社製オキサゾリン架橋剤商品名:NKアシストOX、日華化学社製6部ライスワックス遊離脂肪酸含有率57部水400部実施例2実施例1の受容層塗工液の調整において、オキサゾリン架橋剤商品名:NKアシストOX、日華化学社製の配合比を6部から0.5部に変更した以外は、実施例1と同様にして受容シートを得た。実施例3実施例1の受容層塗工液の調整において、オキサゾリン架橋剤商品名:NKアシストOX、日華化学社製の配合比を6部から1部に変更した以外は、実施例1と同様にして受容シートを得た。実施例4実施例1の受容層塗工液の調整において、オキサゾリン架橋剤商品名:NKアシストOX、日華化学社製の配合比を6部から15部に変更した以外は、実施例1と同様にして受容シートを得た。実施例5実施例1の受容層塗工液の調整において、オキサゾリン架橋剤商品名:NKアシストOX、日華化学社製の配合比を6部から20部に変更した以外は、実施例1と同様にして受容シートを得た。実施例6実施例1の受容層塗工液の調整において、ライスワックスの配合比を7部から0.3部に変更した以外は、実施例1と同様にして受容シートを得た。実施例7実施例1の受容層塗工液の調整において、ライスワックスの配合比を7部から0.6部に変更した以外は、実施例1と同様にして受容シートを得た。実施例8実施例1の受容層塗工液の調整において、ライスワックスの配合比を7部から19部に変更した以外は、実施例1と同様にして受容シートを得た。実施例9実施例1の受容層塗工液の調整において、ライスワックスの配合比を7部から22部に変更した以外は、実施例1と同様にして受容シートを得た。実施例10実施例1の受容層塗工液の調整を以下の通り変更した以外は、実施例1と同様にして受容シートを得た。受容層塗工液の調整下記組成の材料を攪拌して受容層塗工液を調整した。塩化ビニルアクリル共重合体エマルジョン100部商品名:ビニブラン690、日信化学工業社製オキサゾリン架橋剤商品名:NKアシストOX、日華化学社製6部キャンデリラワックス遊離脂肪酸含有率167部水400部比較例1実施例1の受容層塗工液の調整において、オキサゾリン架橋剤商品名:NKアシストOX、日華化学社製6部をイソシアネート架橋剤商品名:IS-70N、日清紡社製6部に変更した以外は、実施例1と同様にして受容シートを得た。比較例2実施例1の受容層塗工液の調整を以下の通り変更した以外は、実施例1と同様にして受容シートを得た。受容層塗工液の調整下記組成の材料を攪拌して受容層塗工液を調整した。塩化ビニル酢酸ビニル共重合体エマルジョン100部商品名:ビニブラン603、日信化学工業社製ライスワックス遊離脂肪酸含有率57部水400部比較例3実施例1の受容層塗工液の調整を以下の通り変更した以外は、実施例1と同様にして受容シートを得た。受容層塗工液の調整下記組成の材料を攪拌して受容層塗工液を調整した。塩化ビニル酢酸ビニル共重合体エマルジョン100部商品名:ビニブラン603、日信化学工業社製オキサゾリン架橋剤商品名:NKアシストOX、日華化学社製6部シリコーンオイル商品名KM-244F、信越化学社製7部水400部比較例4実施例1の受容層塗工液の調整において、ライスワックス遊離脂肪酸含有率57部をポリエチレンワックス商品名:CW-200-11、双葉化学社製7部に置き換えた以外は、実施例1と同様にして受容シートを得た。評価上記各実施例および比較例で得られた受容シートについて、下記試験を行った。得られた結果を表1に示す。離型性市販の昇華型染料熱転写シート商品名:UPC-R35A、ソニー社製を装着した市販の熱転写ビデオプリンター商品名:UP-DR100、ソニー社製を用い、室温35°C環境下で、受容シートに黒ベタ画像を印画し、下記評価基準に従って評価した。○:染料熱転写シートと熱転写受容シートが剥離音無く剥離され、印画欠陥が無く、良好。△:染料熱転写シートと熱転写受容シートが剥離する時に剥離音が発生するが、印画欠陥が無く、実用上問題がない。×:染料熱転写シートと熱転写受容シートが部分的に剥離せず、印画欠陥が発生し、実用上問題がある。画像濃度昇華熱転写インクリボン商品名:UP-540、ソニー社製を装着した市販の熱転写ビデオプリンターUP-50、ソニー社製を用い、常温環境下で、黒ベタ画像を印画した。マクベス反射濃度計RD914を用いて、黒ベタ画像の印画濃度を測定した。この評価方法において印画濃度が1.7未満のサンプルは実用に適さず、1.7以上のサンプルは、実用上問題なく使用できる。画像均一性市販の昇華型染料熱転写シート商品名:UPC-R35A、ソニー社製を装着した市販の熱転写ビデオプリンター商品名:UP-DR100、ソニー社製を用い、常温環境下で、受容シートに中間調のテストパターンを印画した。得られた印画物の画像均一性を、下記評価基準に従って目視評価した。○:印画濃度に斑が無く、均一である。△:印画濃度にやや斑が見られるが、実用レベルである。×:印画濃度に斑が目立ち、実用に適さない。白紙部黄変試験熱転写受像シートの長期保存性の指標として以下の加速試験評価を行った。前記画像鮮明性の評価で使用した印画物を80°C、75RHの恒温恒湿環境下で2日間処理し、テストパターン白部分の処理前後での色差a値、b値をJIS-P8150の準じ測定し、Δab値を求め、下記評価基準に従って評価した。○:印画濃度が1未満黄変が殆どなく、良好。△:印画濃度が3未満やや黄変するが、実用上問題がない。×:Δab値が3以上黄変が著しく、実用上問題がある。表1から明らかのように、実施例1~11の熱転写受容シートは印画時の染料転写シートとの離型性が良好であり、印画濃度が高く画像均一性に優れかつ、シートの長期保管時における黄変白紙部の黄ばみの少ない、極めて保管性に優れた熱転写受容シートである。